ТЕРМИЧЕСКИ СТАБИЛЬНЫЕ МИКРОЧАСТИЦЫ МАТРИЦЫ И МИКРОКАПСУЛЫ ДЛЯ ВВЕДЕНИЯ ДОБАВОК В ПЛАСТМАССОВЫЕ МАТЕРИАЛЫ И СПОСОБ ИХ ПОЛУЧЕНИЯ

1. Микрочастицы матрицы или микрокапсулы, имеющие стенку капсулы, отличающиеся тем, что микрочастицы матрицы или стенка капсулы микрокапсул содержат термически стабильный полиимид.
2. Термически стабильные микрочастицы матрицы или микрокапсулы по п.1, отличающиеся тем, что они содержат по меньшей мере одну функциональную добавку к пластмассе в качестве добавки в матрицу микрочастиц матрицы или в качестве вещества ядра микрокапсул, где, предпочтительно, по меньшей мере одна функциональная добавка к пластмассе выбрана из группы, включающей огнезащитные вещества, красящие пигменты, чешуйки и/или порошок металла, матирующие вещества и вещества с легким переходом из одной фазы в другую.
3. Термически стабильные микрочастицы матрицы или микрокапсулы по п.1, отличающиеся тем, что средний размер частицы или капсулы составляет от 1 до 50 мкм, предпочтительно от 2 до 40 мкм, особенно предпочтительно от 5 до 30 мкм.
4. Термически стабильные микрочастицы матрицы или микрокапсулы по п.1, отличающиеся тем, что матрица микрочастицы матрицы или стенка микрокапсулы стабильны в инертных условиях до 500°С, а на воздухе - до 350°С.
5. Термически стабильные микрочастицы матрицы или микрокапсулы по п.1, отличающиеся тем, что полиимид получают циклизацией полиамидокарбоновой кислоты.
6. Термически стабильные микрочастицы матрицы или микрокапсулы по п.5, отличающиеся тем, что полиамидокарбоновая кислота может быть получена взаимодействием алифатических, ароматических или алифатическо-ароматических диаминов и алифатических, ароматических и/или алифатическо-ароматических производных тетракарбоновой кислоты, где, предпочтительно, алифатические, ароматические и/или алифатическо-ароматические производные тетракарбоновой кислоты выбраны из группы, включающей ангидриды карбоновой кислоты, свободные карбоновые кислоты, сложные эфиры карбоновой кислоты и хлорангидриды карбоновой кислоты, где, предпочтительно, диамины выбраны из группы, включающей м-фенилендиамин, 4,4'-диаминодифенилметан, 4,4'-диаминодифениловый эфир, 4,4'-диаминодифенилсульфон и/или 2,2'-бис(4-аминофенил)пропан.
7. Термически стабильные микрочастицы матрицы или микрокапсулы по п.6, отличающиеся тем, что ангидриды карбоновой кислоты выбраны из группы, включающей диангидрид 1,2,4,5-бензолтетракарбоновой кислоты (пиромеллитовой кислоты), диангидрид 3,3',4,4'-бифенилтетракарбоновой кислоты, диангидрид 3,3',4,4'-бензоилбензойной тетракарбоновой кислоты (бензофенонтетракарбоновой кислоты), диангидрид 3,3',4,4'-изопропилидендифталевой кислоты, диангидрид 3,3',4,4'-оксидифталевой кислоты и диангидрид (гексафторизопропилиден)дифталевой кислоты.
8. Термически стабильные микрочастицы матрицы или микрокапсулы по пп.1-7, отличающиеся тем, что полиимид выбран из группы, включающей поли(4,4'-дифенилоксидпиромеллитимид), поли(4,4'-дифенилметанпиромеллитимид), поли(4,4'-дифенилоксиддифталимид), поли(м-фениленизопропилиден-дифталимид), поли(2,2-диметил-4,4'-дифенилметанпиромеллитимид), поли(2,2-бис(трифторметил)-4,4'-дифенилметан-оксидифталимид) и поли(4,4'-дифенилоксидкарбонилдифталимид).
9. Термически стабильные микрочастицы матрицы или микрокапсулы по п.1, отличающиеся тем, что микрочастицы или микрокапсулы имеют комплексную, многослойную конструкцию оболочки, где, предпочтительно, оболочки могут включать один и тот же или другой материал и, предпочтительно, оболочки включают полимеры с линейной цепью или низкомолекулярные неорганические или органические вещества.
10. Термически стабильные микрочастицы матрицы или микрокапсулы по п.9, отличающиеся тем, что низкомолекулярные неорганические или органические вещества выбраны из группы, включающей воски, производные жирных кислот, кремнийорганические соединения, силоксаны и силикаты.
11. Способ получения термически стабильных микрочастиц матрицы или микрокапсул, имеющих стенку капсулы, включающий следующие стадии:
а) изготовление раствора полиамидокарбоновых кислот путем взаимодействия мономерных диаминов и производных тетракарбоновой кислоты или путем растворения полиамидокарбоновых кислот в растворителе,
б) образование микрочастицы матрицы или микрокапсулирование растворимых полиамидокарбоновых кислот методом коацервации или осаждения,
в) выделение микрочастиц матрицы или капсул полиамидокарбоновой кислоты,
г) образование полиимидных микрочастиц матрицы или капсул из полиамидокарбоновой кислоты и
д) отделение полиимидных микрочастиц матрицы.
12. Способ получения термически стабильных микрочастиц матрицы или микрокапсул по п.11, отличающийся тем, что между стадиями а) и б) в растворе диспергируют по меньшей мере одну функциональную добавку к пластмассе.
13. Способ получения термически стабильных микрочастиц матрицы или микрокапсул по п.11, отличающийся тем, что применяют растворитель, выбранный из группы органических растворителей, которые способны смешиваться с водой, где, предпочтительно, растворитель выбран из группы органических амидов и, предпочтительно, растворитель выбран из группы, включающей диметилформамид, диметилацетамид и/или N-метилпирролидон.
14. Способ получения термически стабильных микрочастиц матрицы или микрокапсул по п.11, отличающийся тем, что концентрацию полиамидокарбоновых кислот регулируют в интервале от 1 до 50 мас.%, предпочтительно от 2 до 20 мас.%.
15. Способ получения термически стабильных микрочастиц матрицы или микрокапсул по п.11, отличающийся тем, что после диспергирования по меньшей мере одной функциональной добавки к пластмассе, но перед стадией б) добавляют эмульсионную среду и получают устойчивую вязкую эмульсию, где, предпочтительно, эмульсионную среду добавляют в избытке по отношению к раствору полиамидокарбоновой кислоты, составляющем от двух до десяти, предпочтительно, от трех до пяти количеств, и предпочтительно, эмульсионная среда не смешивается или обладает ограниченной смешиваемостью с растворителем, и предпочтительно эмульсионную среду выбирают из группы, состоящей из растительных, минеральных и/или синтетических масел, где кремнийорганическое и/или парафиновое масло используют в качестве эмульсионной среды.
16. Способ получения термически стабильных микрочастиц матрицы или микрокапсул по п.11, отличающийся тем, что для того чтобы способствовать распределению полиамидокарбоновых кислот в эмульсионной среде, добавляют дополнительный эмульгатор в концентрации от 0,1 до 5 мас.%, предпочтительно от 0,5 до 2 мас.%, где, предпочтительно, дополнительный эмульгатор выбирают из группы из неионогенных и/или анионактивных веществ, предпочтительно, TWEEN или SPAN85 используют в качестве дополнительного эмульгатора.
17. Способ получения термически стабильных микрочастиц матрицы или микрокапсул по п.11, отличающийся тем, что для образования микрочастицы матрицы или микрокапсулирования растворимых полиамидокарбоновых кислот добавляют экстрагирующий агент для экстрагирования растворителя, где, предпочтительно, в качестве экстрагирующего агента используют воду и/или водную органическую или неорганическую фазы.
18. Способ получения термически стабильных микрочастиц матрицы или микрокапсул по п.11, отличающийся тем, что микрочастицы матрицы или микрокапсулы полиамидокарбоновой кислоты выделяют посредством методов разделения жидкости и твердого вещества, где, предпочтительно, методы разделения жидкости и твердого вещества выбирают из центрифугирования и/или фильтрации.
19. Способ получения термически стабильных микрочастиц матрицы или микрокапсул по п.11, отличающийся тем, что полиимидные микрочастицы матрицы или капсулы образуют термической циклизацией полиамидокарбоновых кислот, где, предпочтительно, термическую циклизацию осуществляют в вакууме, и предпочтительно, термическую циклизацию осуществляют при температурах от 100 до 400°С, предпочтительно от 100 до 300°С и предпочтительно термическую циклизацию выполняют в течение от 0,5 до 10 ч, предпочтительно от 2 до 5 ч.
20. Способ получения термически стабильных микрочастиц матрицы или микрокапсул по одному или более из пп.11-19, отличающийся тем, что сплошную среду из производства частиц утилизируют и регенерируют.
21. Применение термически стабильных микрочастиц матрицы или микрокапсул, которые содержат полиимиды, согласно по меньшей мере по одному из пп.1-10, в качестве пластмасс, способных выдерживать высокие термические и/или механические напряжения, или в качестве наполнителей и/или добавок для пластмасс, способных выдерживать высокие термические и/или механические напряжения.